(57)【要約】【課題】  複数のストランドを有する１台の連続鋳造装置を用い、高Ｓ鋼や固液共存相の広い高炭素鋼などにおいてバルジングを無くし、凝固末期の軽圧下で内部割れの防止し偏析改善を図って健全な内部組織を有する鋳片を製造しかつ鋳込速度の高速度化を図る。【解決手段】  複数のストランドを有する１台の連続鋳造装置による鋼の連続鋳造における２次冷却帯の冷却水の比水量を、ストランド毎のバルジング量に応じて変化させ、例えば、ストランド数が３つ以上である１台の連続鋳造装置では、両端以外に位置するストランドの鋳片が相対的に温度が高く、鋳片のバルジング量が大きいことから、両端以外のストランドの比水量を、両端の２つのストランドと比較して、１５〜３０％増加させることで、両端以外に位置するストランドの鋳片のバルジングを抑制する。【選択図】      図１
2008238244.tif 000002
【特許請求の範囲】
【請求項１】
複数のストランドを有する１台の連続鋳造装置における鋼の連続鋳造における２次冷却帯の冷却水の比水量をストランド間の鋳片の温度差ならびにバルジング量の差に応じて制御することを特徴とする健全な内部組織を有する鋳片の製造法。
【請求項２】
複数のストランドが３ストランド以上で、２次冷却帯の冷却水の比水量が両端以外のストランドの冷却水の比水量を両端のストランドの冷却水の比水量よりも１５〜３０％増量して制御することを特徴とする請求項１に記載の健全な内部組織を有する鋳片の製造法。
【発明の詳細な説明】
【技術分野】
【０００１】
本発明は、鋼の連続鋳造法に関わり、詳しくは１台の連続鋳造装置の複数のストランドにおける各水冷鋳型から抜き出した鋳片を、２次冷却帯のスプレーノズルから噴射される冷却水によって冷却し、各ストランドの鋳片のバルジングを抑制して、健全な内部組織を有する鋳片を製造する方法に関する。
【背景技術】
【０００２】
溶鋼を連続的に鋳造するためには、水冷鋳型、冷却水噴射ノズル群および引抜き装置などを備えた連続鋳設備を使用する。その鋳造状況を完全垂直式連続鋳造装置の例で説明すると、先ず、溶鋼が１次冷却帯である水冷鋳型に鋳込まれ、目的とする鋳片サイズにほぼ成形される。この鋳片の内部はまだ未凝固であるので、水冷鋳型から鋳片を引抜きながら２次冷却帯である冷却水噴射スプレーノズル群を通過させて冷却し、さらに引抜き装置のロール群の間で冷却することで、完全な凝固体の鋳片とされる。したがって、得られた鋳片は、その間までの冷却状態に応じて中心偏析、気孔、センターポロシティなどの種々の内部状態を呈することになる。
【０００３】
これらの内部状態は、鋳片を後に圧延して鋼材などの製品にした際に、それらの品質に重大な影響を与える。この内部状態のうち、中心偏析と呼ばれる内部欠陥の発生は、偏析部分における靭性の低下や水素誘起割れの原因となることが知られており、深刻な問題となる。
【０００４】
このような中心偏析の発生原因は、凝固末期における樹枝状晶間にＣ、Ｍｎ、Ｓ、Ｐなどの成分元素が濃化した溶鋼が残り、鋳片の厚み方向中心部でそのまま凝固すること、および、凝固時の収縮またはバルジングと呼ばれる鋳片の膨れによる溶鋼流動により、最終凝固部の凝固完了点に向かって鋳片内部の未凝固の溶鋼がマクロ的に移動して凝固することにある。
【０００５】
したがって、中心偏析の防止対策としては、樹枝状晶間の濃化溶鋼の移動を少なくすることおよび濃化溶鋼の局部的な集積を防止することが有効である。
【０００６】
この方法の一つの技術は、２次冷却帯より後流側で鋳片に圧下を加えながら凝固させる方法である。この圧下については、従来より多くの技術が開発され、凝固末期に鋳片をロールで軽く圧下し、凝固収縮に基づく濃化溶鋼の流動を抑え、中心偏析やセンターポロシティを改善する凝固末期における軽圧下方法が開示されている（例えば、特許文献１、２、３、４参照）。
【０００７】
また、凝固末期の鋳片をロールあるいは金型で大きく圧下して中心偏析を改善したり、濃化溶鋼を絞り出し中心部に負偏析を生成させる方法が開示されている（例えば、特許文献５、６、非特許文献１参照）。
【０００８】
これらの圧下技術を用いれば、ある程度中心偏析が改善され、センターポロシティも消失するが、中心偏析改善の効果を十分得るためには、適正な圧下量に制御する必要がある。
【０００９】
さらに、連続鋳造においては、１台の連続鋳造装置につき、「鋳型＋２次冷却帯群＋ローラー群からなる引抜き装置」のセット（以下、このセットを「ストランド」という。）が一般的に１〜４つある。このうち複数のストランドを有する１台の連続鋳造装置では、ストランド毎に鋳片の温度が異なることが、例えば、図２に示す低炭素鋼の連続鋳造において、３ストランドを有する１台の連続鋳造装置の場合のように真ん中のストランド２に対して両側のストランド１およびストランド３では鋳片温度が低いことが、確かめられている。これはストランドによって、タンディッシュから水冷鋳型に流れ込む溶鋼の温度が異なってくること、さらに隣り合うストランドの鋳片の相対する面の側が、お互いの鋳片から発散する熱で保温効果を及ぼしあっているためであると考えられる。しかし、従来の技術では、このストランド間の温度差から来る各鋳片のバルジング量の違いに関して、対策を講じた方法はなかった。
【００１０】
【特許文献１】特開昭５９−１６８６２号公報  特許請求の範囲
【特許文献２】特開昭５９−３９２２５号公開  特許請求の範囲
【特許文献３】特開昭６２−３４４６０号公開  特許請求の範囲
【特許文献４】特開平０２−５６９８２号公開  特許請求の範囲
【特許文献５】特開昭６１−１３２２４号公開  特許請求の範囲
【特許文献６】特開昭６３−１８３７６５号公開  特許請求の範囲
【非特許文献１】「鉄と鋼」第６０号  第８７５〜８８４頁
【発明の開示】
【発明が解決しようとする課題】
【００１１】
本発明が解決しようとする課題は、複数のストランドを有する１台の連続鋳造装置を用い、ストランド間の鋳片の温度差ならびにバルジング量の差がなくなるように制御し、全てのストランドで、健全な内部組織を有する鋳片が製造でき、鋳込速度の高速度化が達成でき、連続鋳造装置の生産性の向上を図る方法を提供することである。
【課題を解決するための手段】
【００１２】
上記の課題を解決するための手段は、複数のストランドを有する１台の連続鋳造装置における鋼の連続鋳造における２次冷却帯の冷却水の比水量を、ストランド毎の鋳片温度に応じて変化させ、ストランド毎の鋳片のバルジング量を一定に制御する方法である。すなわち、上記方法において、ストランド数が３つ以上である１台の連続鋳造装置では、両端以外に位置するストランドの鋳片が相対的に温度が高く、鋳片のバルジング量が大きいことから、両端以外のストランドの比水量を、両端の２つのストランドと比較して、１５〜３０％増加させることで、両端以外に位置するストランドの鋳片のバルジングを抑制する。
【００１３】
なお、ここでいう冷却水の比水量とは、鋳片の単位質量当たりに注水される冷却水の量を表す。例えば、比水量１Ｌ／ｋｇであれば、鋳片１ｋｇ当たり１Ｌの冷却水が注水されていることを示す。
【発明の効果】
【００１４】
本発明の上記の手段とすることで、複数のストランドを有する１台の連続鋳造装置の各鋳片のバルジングを抑制することにより、健全な内部組織を有する鋳片を製造することができ、この結果、全てのストランドで鋳造速度の高速度化が可能となり、連続鋳造の生産性が向上するなど、本発明は、従来に無い優れた効果を奏するものである。
【発明を実施するための最良の形態】
【００１５】
以下、３本のストランドを有する連続鋳造装置の図面を参照して本発明の実施形態について説明する。先ず、図１に示すように、取鍋２から溶鋼１をタンディッシュ３に注湯し、タンディッシュ３からのノズルにより水冷鋳型４に注湯し、水冷鋳型４から鋳片７を引き抜き、さらに冷却水噴霧スプレーノズル群からなる２次冷却帯５で噴霧冷却を受けながら通過した未凝固状態の鋳片７に対して、その凝固末期で軽圧下ロール６による軽圧下を行った。この場合上記したように軽圧下ロール６よりも上流側である２次冷却帯５において、鋳片７の周囲の４面の各面より、計７段階のスプレーノズルで冷却水を噴射して２次冷却した。このとき、この３ストランドを有する１台の連続鋳造装置では、真中に位置するストランドの比水量を他の両側のストランドの比水量よりも１５〜３０％増量させ、真中のストランドの鋳片７の外周を強く冷却し、そのストランドの鋳片７を両隣のストランドの鋳片７よりもバルジングすることを抑制した。さらに、軽圧下ロール６で軽圧下した鋳片７を切断機８で切断して鋳片１１とし、この鋳片１１を搬送機９で送給して加熱炉１０で加熱後に圧延した。
【実施例１】
【００１６】
表１に示す仕様の３ストランドを有する完全垂直式のブルームの連続鋳造装置により、軸受鋼の溶鋼を連続鋳造によりそれぞれのストランドの鋳片７を製造した。この際、本発明における連続鋳造方法により２次冷却帯の冷却水の比水量を真中のストランドの冷却水の比水量を両隣の冷却水の比水量よりも３０％増量して噴霧した。この結果、鋳片の中心偏析が改善されているばかりでなく、表面割れ、内部割れの少ない鋳片を製造できることができた。また、連続鋳造の最大鋳込速度は、設備仕様では表１に示す最大０．６５ｍ／ｍｉｎであるが、２ストランドの品質上の制約で制限されていた。それを偏析の改善により、最大鋳込速度を約４％向上させることができ、生産性の向上も図ることができた。
【００１７】
【表１】
2008238244.tif 000003
【図面の簡単な説明】
【００１８】
【図１】本発明における３本のストランドを有する連続鋳造装置を示す図である。
【図２】連続鋳造装置の鋳造の進行方向に対する各ストランド間の鋳片温度の差を示すグラフである。
【符号の説明】
【００１９】
１  溶鋼
２  取鍋
３  タンディッシュ
４  水冷鋳型（１次冷却）
５  ２次冷却帯
６  軽圧下ロール
７  鋳片
８  切断機
９  搬送機
１０  加熱炉
１１  鋳片（切断片）
【図１】
2008238244.tif 000004
【図２】
2008238244.tif 000005